(57)【要約】【課題】輸送中等の揺れなどにより内容物が包装体の内面に繰り返し接触しても、付着防止層の疎水性微粒子の脱落を生じ難くて、十分な内容物付着防止性能を維持できる包装体を提供する。【解決手段】包装体は、少なくとも１枚の積層材２０を備えてなり、前記積層材は、少なくとも基材層１と熱封緘層５とを有し、前記熱封緘層５の内面にコート層９が積層され、該コート層９のさらに内面に疎水性微粒子を主成分として含む内容物付着防止層６が積層されてなり、コート層９は、複数の樹脂酸がエステル結合した樹脂成分と、ワックス成分と、を含む樹脂組成物の熱硬化物からなる層であり、内容物付着防止層６が向かい合って配置された積層材２０の熱封緘層５の周縁部同士が接合された構成とする。【選択図】図２
2019089595.tif 000002
【特許請求の範囲】
【請求項１】
少なくとも１枚の積層材を備えてなる包装体であって、
前記積層材は、少なくとも基材層と熱封緘層とを有し、前記熱封緘層の内面にコート層が積層され、該コート層のさらに内面に疎水性微粒子を主成分として含む内容物付着防止層が積層されてなり、
前記コート層は、複数の樹脂酸がエステル結合した樹脂成分と、ワックス成分と、を含む樹脂組成物の熱硬化物からなる層であり、
前記内容物付着防止層が向かい合って配置された前記積層材の熱封緘層の周縁部同士が接合されてなることを特徴とする包装体。
【請求項２】
前記樹脂組成物は、アルコール可溶性の樹脂組成物である請求項１に記載の包装体。
【請求項３】
前記樹脂成分は、直鎖状樹脂酸とセスキテルペン系樹脂酸がエステル結合した樹脂である請求項１または２に記載の包装体。
【請求項４】
前記直鎖状樹脂酸は、アロイリチン酸である請求項３に記載の包装体。
【請求項５】
前記セスキテルペン系樹脂酸は、シェロリン酸、ジャラール酸およびラクシジャラール酸からなる群より選ばれる少なくとも１種の樹脂酸である請求項３または４に記載の包装体。
【請求項６】
前記ワックス成分は、タカルジアセロール、ラクセロール、ミリシリアルコール、セリルアルコール、リグノセル酸、セロット酸、ステアリン酸、パルミチン酸およびこれらの各エステル類からなる群より選ばれる１種または２種以上のワックス成分である請求項１〜５のいずれか１項に記載の包装体。
【請求項７】
前記コート層の厚さが０．５μｍ〜５μｍである請求項１〜６のいずれか１項に記載の包装体。
【請求項８】
前記内容物付着防止層を構成する前記疎水性微粒子は、前記コート層側の一部が該コート層に含浸されていると共に前記コート層側と反対側の一部が露出している請求項１〜７のいずれか１項に記載の包装体。
【請求項９】
前記熱封緘層の少なくとも内面が凹凸面である請求項１〜８のいずれか１項に記載の包装体。
【請求項１０】
前記疎水性微粒子は、平均粒径が１００ｎｍ〜５０００ｎｍである疎水性湿式シリカ微粒子であり、該疎水性湿式シリカ微粒子の量が０．３ｇ／ｍ2〜３．０ｇ／ｍ2である請求項１〜９のいずれか１項に記載の包装体。
【請求項１１】
少なくとも基材層と熱封緘層とを有し、前記熱封緘層の内面に、複数の樹脂酸がエステル結合した樹脂成分と、ワックス成分と、を含む樹脂組成物の熱硬化物からなるコート層が積層され、該コート層のさらに内面に疎水性微粒子を主成分として含む内容物付着防止層が積層されてなる平面視略矩形状の積層材を準備する工程と、
前記平面視略矩形状の積層材を、その長さ方向又は幅方向の中間で折り返して前記内容物付着防止層が向き合う態様で重ね合わせて得た重ね合わせ物の周縁部をヒートシールすることによって前記積層材の熱封緘層の周縁部同士を熱融着させて接合するヒートシール工程と、を含み、
前記積層材の熱封緘層の周縁部同士の熱融着の際に、該周縁部同士の一部の領域を熱融着しないことで包装体の開口部を設けることを特徴とする包装体の製造方法。
【請求項１２】
少なくとも基材層と熱封緘層とを有し、前記熱封緘層の内面に、複数の樹脂酸がエステル結合した樹脂成分と、ワックス成分と、を含む樹脂組成物の熱硬化物からなるコート層が積層され、該コート層のさらに内面に疎水性微粒子を主成分として含む内容物付着防止層が積層されてなる平面視略矩形状の積層材を２枚準備する工程と、
前記２枚の積層材を互いの前記内容物付着防止層側が向き合う態様で重ね合わせて得た重ね合わせ物の周縁部をヒートシールすることによって前記２枚の積層材の互いの熱封緘層の周縁部同士を熱融着させて接合するヒートシール工程と、を含み、
前記２枚の積層材の互いの熱封緘層の周縁部同士の熱融着の際に、該周縁部同士の一部の領域を熱融着しないことで包装体の開口部を設けることを特徴とする包装体の製造方法。
【請求項１３】
前記準備工程において、前記熱封緘層の内面に、複数の樹脂酸がエステル結合した樹脂成分と、ワックス成分と、アルコールと、を含む樹脂組成物液を塗布した後、加熱を行うことによって樹脂成分を熱硬化させて前記コート層を積層する請求項１１または１２に記載の包装体の製造方法。
【発明の詳細な説明】
【技術分野】
【０００１】
本発明は、ヨーグルト、ゼリー、プリン、ジャム、コーヒー飲料（カフェラッテ等）等の食品類の他、塗料、化粧品、洗剤等を包装する包装体として好適に使用できる包装体及びその製造方法に関する。
【０００２】
なお、本明細書及び特許請求の範囲において、包装体を構成する各層に関して、「内面」とは、本発明の包装体を構成したときの包装体の内部に向く側の面（内部空間側の面）を意味し、「外面」とは、前記内面とは反対側の面を意味するものである。
【背景技術】
【０００３】
食品類を包装する包装体（包装袋）としては、基材フィルムとアルミニウム箔との積層からなる基材層のアルミニウム箔側にヒートシール層（熱封緘層）を設けた構成のものが知られている。
【０００４】
このような食品類の包装体では、良好なヒートシール性、密封性が求められると共に、内容物の非付着性（包装体の内面に内容物が付着するのを防止でき得ること）も求められている。包装体の内面に内容物が付着すると、内容物の付着残存ロスの無駄を生じるし、付着物を剥がし取る手間がかかるためである。
【０００５】
このような内容物付着防止性を備えたものとして、少なくとも基材層と熱封緘層とを有する蓋材において、熱封緘層の内面に付着防止層を有し、該付着防止層が、湿式シリカ粒子に疎水性を付与した平均粒径０．５〜７．０μｍの疎水性湿式シリカ粒子からなる内容物付着防止蓋材が知られている（特許文献１参照）。この従来技術によれば、熱封緘層の内面に疎水性湿式シリカ微粒子からなる付着防止層が設けられていることにより、十分な内容物付着防止性能が得られる。
【先行技術文献】
【特許文献】
【０００６】
【特許文献１】特開２０１２−１７１１６号公報
【発明の概要】
【発明が解決しようとする課題】
【０００７】
しかしながら、上記従来技術では、輸送中の揺れ等により内容物が包装体（包装袋）の内面に繰り返し接触することが多いと、疎水性微粒子の脱落を生じやすく、特に内容物が粘度の高い内容物である場合には疎水性微粒子がより脱落しやすいという問題があった。このように疎水性微粒子の脱落を生じると、包装体の内側の面の内容物付着防止性能が低下してしまう。
【０００８】
本発明は、かかる技術的背景に鑑みてなされたものであって、輸送中等の揺れなどにより内容物が包装体の内面に繰り返し接触しても、付着防止層の疎水性微粒子の脱落を生じ難くて、十分な内容物付着防止性能を維持できる包装体及びその製造方法を提供することを目的とする。
【課題を解決するための手段】
【０００９】
前記目的を達成するために、本発明は以下の手段を提供する。
【００１０】
［１］少なくとも１枚の積層材を備えてなる包装体であって、
前記積層材は、少なくとも基材層と熱封緘層とを有し、前記熱封緘層の内面にコート層が積層され、該コート層のさらに内面に疎水性微粒子を主成分として含む内容物付着防止層が積層されてなり、
前記コート層は、複数の樹脂酸がエステル結合した樹脂成分と、ワックス成分と、を含む樹脂組成物の熱硬化物からなる層であり、
前記内容物付着防止層が向かい合って配置された前記積層材の熱封緘層の周縁部同士が接合されてなることを特徴とする包装体。
【００１１】
［２］前記樹脂組成物は、アルコール可溶性の樹脂組成物である前項１に記載の包装体。
【００１２】
［３］前記樹脂成分は、直鎖状樹脂酸とセスキテルペン系樹脂酸がエステル結合した樹脂である前項１または２に記載の包装体。
【００１３】
［４］前記直鎖状樹脂酸は、アロイリチン酸である前項３に記載の包装体。
【００１４】
［５］前記セスキテルペン系樹脂酸は、シェロリン酸、ジャラール酸およびラクシジャラール酸からなる群より選ばれる少なくとも１種の樹脂酸である前項３または４に記載の包装体。
【００１５】
［６］前記ワックス成分は、タカルジアセロール、ラクセロール、ミリシリアルコール、セリルアルコール、リグノセル酸、セロット酸、ステアリン酸、パルミチン酸およびこれらの各エステル類からなる群より選ばれる１種または２種以上のワックス成分である前項１〜５のいずれか１項に記載の包装体。
【００１６】
［７］前記コート層の厚さが０．５μｍ〜５μｍである前項１〜６のいずれか１項に記載の包装体。
【００１７】
［８］前記内容物付着防止層を構成する前記疎水性微粒子は、前記コート層側の一部が該コート層に含浸されていると共に前記コート層側と反対側の一部が露出している前項１〜７のいずれか１項に記載の包装体。
【００１８】
［９］前記熱封緘層の少なくとも内面が凹凸面である前項１〜８のいずれか１項に記載の包装体。
【００１９】
［１０］前記疎水性微粒子は、平均粒径が１００ｎｍ〜５０００ｎｍである疎水性湿式シリカ微粒子であり、該疎水性湿式シリカ微粒子の量が０．３ｇ／ｍ2〜３．０ｇ／ｍ2である前項１〜９のいずれか１項に記載の包装体。
【００２０】
［１１］少なくとも基材層と熱封緘層とを有し、前記熱封緘層の内面に、複数の樹脂酸がエステル結合した樹脂成分と、ワックス成分と、を含む樹脂組成物の熱硬化物からなるコート層が積層され、該コート層のさらに内面に疎水性微粒子を主成分として含む内容物付着防止層が積層されてなる平面視略矩形状の積層材を準備する工程と、
前記平面視略矩形状の積層材を、その長さ方向又は幅方向の中間で折り返して前記内容物付着防止層が向き合う態様で重ね合わせて得た重ね合わせ物の周縁部をヒートシールすることによって前記積層材の熱封緘層の周縁部同士を熱融着させて接合するヒートシール工程と、を含み、
前記積層材の熱封緘層の周縁部同士の熱融着の際に、該周縁部同士の一部の領域を熱融着しないことで包装体の開口部を設けることを特徴とする包装体の製造方法。
【００２１】
［１２］少なくとも基材層と熱封緘層とを有し、前記熱封緘層の内面に、複数の樹脂酸がエステル結合した樹脂成分と、ワックス成分と、を含む樹脂組成物の熱硬化物からなるコート層が積層され、該コート層のさらに内面に疎水性微粒子を主成分として含む内容物付着防止層が積層されてなる平面視略矩形状の積層材を２枚準備する工程と、
前記２枚の積層材を互いの前記内容物付着防止層側が向き合う態様で重ね合わせて得た重ね合わせ物の周縁部をヒートシールすることによって前記２枚の積層材の互いの熱封緘層の周縁部同士を熱融着させて接合するヒートシール工程と、を含み、
前記２枚の積層材の互いの熱封緘層の周縁部同士の熱融着の際に、該周縁部同士の一部の領域を熱融着しないことで包装体の開口部を設けることを特徴とする包装体の製造方法。
【００２２】
［１３］前記準備工程において、前記熱封緘層の内面に、複数の樹脂酸がエステル結合した樹脂成分と、ワックス成分と、アルコールと、を含む樹脂組成物液を塗布した後、加熱を行うことによって樹脂成分を熱硬化させて前記コート層を積層する請求項１１または１２に記載の包装体の製造方法。
【発明の効果】
【００２３】
［１］の発明では、熱封緘層の内面にコート層が積層され、該コート層のさらに内面に疎水性微粒子を主成分として含む内容物付着防止層が積層され、コート層は、複数の樹脂酸がエステル結合した樹脂成分と、ワックス成分と、を含む樹脂組成物の熱硬化物層で形成された構成であり、このような特定構成のコート層が存在しているので、内容物が包装体の内面に繰り返し接触しても、疎水性微粒子の脱落を十分に防止できて十分な内容物付着防止性能を確保できると共に、良好なヒートシール性も確保できる。
【００２４】
［２］の発明では、内容物付着防止層の積層のために疎水性微粒子を塗布する際に疎水性微粒子をコート層に十分に固定させることができて疎水性微粒子の脱落をより十分に防止できる。
【００２５】
［３］の発明では、疎水性微粒子の脱落をより十分に防止できる。
【００２６】
［４］の発明では、疎水性微粒子の脱落をより一層十分に防止できる。
【００２７】
［５］の発明では、疎水性微粒子の脱落をさらに十分に防止できる。
【００２８】
［６］の発明では、内容物付着防止層の疎水性効果をさらに高めることができる利点がある。
【００２９】
［７］の発明では、コート層の厚さが０．５μｍ以上であることで疎水性微粒子の脱落を十分に防止できると共に、コート層の厚さが５μｍ以下であることで十分なヒートシール性を確保できる。
【００３０】
［８］の発明では、疎水性微粒子は、コート層側の一部が該コート層に含浸されているので、疎水性微粒子の脱落をさらに十分に防止できると共に、疎水性微粒子は、コート層側とは反対側の一部が露出しているので、十分な内容物付着防止性能を確保できる。
【００３１】
［９］の発明では、熱封緘層の少なくとも内面が凹凸面であるから、疎水性効果をさらに高めることができると共に、疎水性微粒子の脱落をより十分に防止できる。
【００３２】
［１０］の発明では、内容物付着防止性能をさらに向上させることができる。
【００３３】
［１１］及び［１２］の発明によれば、内容物が包装体の内面に繰り返し接触しても、疎水性微粒子の脱落を十分に防止できて十分な内容物付着防止性能を確保できると共に、良好なヒートシール性も確保できる包装体を製造できる。
【００３４】
［１３］の発明では、溶媒としてアルコールを含む樹脂組成物液を塗布した後、加熱を行って樹脂成分を熱硬化させてコート層を形成するものであるから、より強固に疎水性微粒子を固定（固着）できて疎水性微粒子の脱落をより十分に防止できる。
【図面の簡単な説明】
【００３５】
【図１】本発明に係る包装体の一実施形態を示す斜視図である。
【図２】本発明の包装体に用いられる積層材の一例を示す断面図である。
【図３】図２での熱封緘層、コート層および内容物付着防止層を拡大して模式的に示す拡大模式断面図である。
【図４】本発明に係る、包装体の製造方法の一例を示す斜視図である。
【図５】本発明に係る、包装体の製造方法の他の例（包装体の製作途中状態）を示す斜視図である。
【発明を実施するための形態】
【００３６】
本発明に係る包装体３０は、１枚ないし複数枚の積層材２０を備えている。図１に、本発明に係る包装体３０の一実施形態を示す。この包装体３０は、平面視略矩形状の積層材２０を２枚備えてなり、これら２枚の積層材２０が互いの内容物付着防止層６が相互の対向側で（内側で）向き合う態様で重ね合わされ、２枚の積層材２０の互いの熱封緘層５の周縁部同士が熱融着接合されると共に、２枚の積層材２０の互いの熱封緘層５の周縁部同士の一部の領域が熱融着されず開口部３１が設けられてなる。本実施形態では、一対の積層材２０の四側辺部のうちの三側辺部が閉塞され（封止され）、残りの一側辺部が非接合であり、この非接合部が開口部３１を形成している（図１参照）。本発明の包装体３０では、包装体の内部空間側に内容物付着防止層６が露出している。
【００３７】
本発明に係る包装体３０の他の実施形態について説明する。この実施形態の包装体３０は、平面視略矩形状の積層材２０を１枚備えてなり、内容物付着防止層６が内側に向いて向き合う態様で前記積層材２０がその長さ方向（又は幅方向であってもよい）の中間位置で折り返されて重ね合わされ、向かい合う熱封緘層５の周縁部同士が熱融着接合されると共に、前記周縁部同士の一部の領域が熱融着されず開口部３１が設けられた構成である（参考図：図１、５）。本実施形態でも、包装体３０の内部空間側に内容物付着防止層６が露出した構成である。
【００３８】
本発明の包装体３０を構成する上記積層材２０の構成について以下詳述する。図２に、積層材２０の一実施形態を示す。この積層材２０は、基材フィルム層２と金属箔層３との積層体からなる基材層１と、前記基材層１の金属箔層３の内面（未積層面；包装体を構成したとき包装体の内部空間側になる面）に中間樹脂層４を介して積層された熱封緘層５と、を備えている。更に、前記熱封緘層５の内面（包装体を構成したとき包装体の内部空間側になる面）に積層されたコート層９と、該コート層９のさらに内面に積層された内容物付着防止層６と、をさらに備えている。前記内容物付着防止層６は、疎水性微粒子Ｓを主成分として含む層である。また、前記コート層９は、複数の樹脂酸がエステル結合した樹脂成分と、ワックス成分と、を含む樹脂組成物の熱硬化物からなる層である。
【００３９】
本実施形態では、図３に示すように、前記内容物付着防止層６を構成する疎水性微粒子Ｓにおけるコート層９側の一部が該コート層９に含浸された含浸層１１が形成されると共に、前記疎水性微粒子Ｓにおける前記コート層９側と反対側（即ち内面側）の一部が露出して前記内容物付着防止層６が形成されている。従って、前記コート層９は、内面側の前記含浸層１１および外面側（基材層側）の非含浸層（疎水性微粒子Ｓが含浸されていない層）１２を備えている（図３参照）。また、本実施形態では、前記熱封緘層５の内面（コート層が積層されている面）は、凹凸面になっており、疎水性微粒子Ｓの脱落をより十分に防止できる。また、本実施形態では、前記基材フィルム層２における金属箔層３側の表面に印刷７が施されて意匠性が付与されている。
【００４０】
上記構成の包装体３０は、食品、塗料、化粧品、洗剤等の内容物と接触する側である内面側（内部空間側）に、疎水性微粒子Ｓを主成分として含む内容物付着防止層６が存在しているので、内容物付着防止性能が得られる。更に、熱封緘層５と内容物付着防止層６の間に前記特定構成のコート層９が存在しているので、内容物が包装体３０の内面に繰り返し接触しても、疎水性微粒子Ｓの脱落を十分に防止できて十分な内容物付着防止性能を確保できるし、良好なヒートシール性も同時に確保できる。
【００４１】
本発明において、前記基材フィルム層２は、包装体３０の表側（外面側）に配置されるものであり、その材料としては、ポリエステル、ポリエチレン、ポリプロピレン、ポリアミド、ポリアクリレート、ポリカーボネート、ポリ塩化ビニル、セルロースアセテート、セロハン等の単層または複合フィルム、あるいはこれらのフィルム、樹脂を紙などにラミネートしたり、コーティングしたもの等を例示できる。
【００４２】
前記金属箔層３は、ガスバリヤ性、遮光性などを付与するものであり、アルミニウム箔が好適に使用されるが、特にこれに限定されるものではない。ヨーグルトを収容する包装体３０にあっては、遮光性、軽量性を満足するものとして厚さ５μｍ〜５０μｍのアルミニウム箔が好適に用いられる。また、基材フィルム層２との積層接着には一般的な接着剤が用いられる。
【００４３】
なお、前記基材層１としては、金属箔を使用せずに、シリカやアルミナ等の金属酸化物や無機酸化物等を基材フィルム２に蒸着した金属蒸着フィルムを使用することも可能である。
【００４４】
前記中間樹脂層４は、基材層１と熱封緘層５との間に介在して、積層材２０に所定の剛性やヒートシール時のクッション性を付与するものであり、適宜必要に応じて設けられる。一般的には、ポリエチレン、ポリプロピレン、エチレン（メタ）アクリル酸共重合体、エチレン（メタ）アクリル酸エステル共重合体等のオレフィン系樹脂の他、ポリアミド、ポリエステル、ポリカーボネート、ポリ塩化ビニル等の樹脂からなる厚さ５μｍ〜４０μｍのフィルムが用いられる。
【００４５】
前記熱封緘層５は、接着性（ヒートシール性）が良好なものであれば、その材料は、特に限定されるものではないが、例えば、
（Ａ）樹脂や樹脂組成物のフィルムからなるヒートシール材
（Ｂ）樹脂や樹脂組成物を溶剤に溶解又は分散させたラッカータイプのヒートシール剤
（Ｃ）ホットメルト樹脂（ホットメルト接着剤）
等を用いることができる。中でも、樹脂や樹脂組成物のフィルムからなるヒートシール材（Ａ）を用いるのが、ヒートシール性（シール強度）を向上できる点で、好ましい。
【００４６】
前記フィルムからなるヒートシール材（Ａ）としては、特に限定されるものではないが、例えば、ポリエチレンフィルム、結晶性ポリプロピレンフィルム、塩化ビニル樹脂フィルム等が挙げられる。前記ポリエチレンフィルムとしては、特に限定されるものではないが、例えば、低密度ポリエチレン（ＬＤＰＥ）フィルム、直鎖状低密度ポリエチレン（ＬＬＤＰＥ）フィルム等が挙げられる。
【００４７】
前記ラッカータイプのヒートシール剤（Ｂ）としては、特に限定されるものではないが、例えば、樹脂成分（ＥＶＡ樹脂、ポリオレフィンなど）及びワックス成分等を配合した組成物等が挙げられる。
【００４８】
前記ホットメルト樹脂（Ｃ）としては、特に限定されるものではないが、例えば、ポリオレフィン樹脂（ポリエチレン樹脂等）、ポリアミド、ポリエステル、ＥＶＡ樹脂、合成ゴム（スチレンラバー等）、アクリル系樹脂等が挙げられる。
【００４９】
また、疎水性微粒子Ｓを熱封緘層５により強く定着させるために、熱封緘層５の内面（コート層が積層される面）を凹凸面に形成するのが好ましい。例えば、前記熱封緘層５に使用する前記ヒートシール材（Ａ）や前記ヒートシール剤（Ｂ）に予め０．１μｍ〜５０μｍの非相溶粒子を混合することにより、熱封緘層５の内面（コート層側の面）を凹凸面に形成できるし、また前記フィルムからなるヒートシール材（Ａ）を使用する場合に、フィルムを成形する際にマット調の表面を有する冷却ロールでフィルムを冷却することで熱封緘層５の内面（コート層側の面）をマット面（凹凸面）に形成することができる。或いは、フィルムからなるヒートシール材にローレット加工、ブラスト加工等の凹凸付与加工を行うことで熱封緘層５の内面を凹凸面に形成してもよい。
【００５０】
前記熱封緘層５の厚さは、特に限定されるものではないが、コスト、密封性、生産性等の点から、厚さ３μｍ〜１００μｍとするのが一般的であり、中でも１０μｍ〜５０μｍの範囲とするのが好ましい。
【００５１】
前記コート層９は、複数の樹脂酸がエステル結合した樹脂成分と、ワックス成分と、を含む樹脂組成物の熱硬化物（樹脂組成物が熱硬化した物）からなる層である。前記樹脂組成物は、アルコールに可溶性の樹脂組成物であるのが好ましく、この場合にはコート層９の形成（積層）を容易に行うことができる。
【００５２】
前記樹脂成分は、直鎖状樹脂酸とセスキテルペン系樹脂酸がエステル結合した樹脂であるのが好ましい。前記直鎖状樹脂酸としては、特に限定されるものではないが、アロイリチン酸を用いるのが好ましい。前記セスキテルペン系樹脂としては、特に限定されるものではないが、シェロリン酸、ジャラール酸およびラクシジャラール酸からなる群より選ばれる少なくとも１種の樹脂酸を用いるのが好ましい。
【００５３】
前記ワックス成分としては、特に限定されるものではないが、タカルジアセロール、ラクセロール、ミリシリアルコール、セリルアルコール、リグノセル酸、セロット酸、ステアリン酸、パルミチン酸およびこれらの各エステル類からなる群より選ばれる１種または２種以上のワックスを用いるのが好ましい。
【００５４】
前記コート層９は、複数の樹脂酸がエステル結合した樹脂成分と、ワックス成分と、を含む樹脂組成物の熱硬化物層であるが、該樹脂成分およびワックス成分の両方を含有したものとしてシェラック樹脂が挙げられ、前記コート層９は、シェラック樹脂の熱硬化物層で形成されているのが好ましい。前記シェラック樹脂は、密着性に優れているので、疎水性微粒子の脱落をより十分に防止できる。
【００５５】
前記シェラック樹脂は、単に「シェラック（shellac）」とも呼称され、或いは「セラック樹脂」と呼称されることもある。前記シェラック樹脂は、昆虫（ラックカイガラ虫等のカイガラ虫科に属する昆虫など）から得られる天然樹脂（例えば該昆虫の分泌物を精製した天然樹脂等）である。
【００５６】
前記シェラック樹脂の市販品としては、特に限定されるものではないが、例えば、大阪印刷インキ製造株式会社製のシェラック樹脂等が挙げられる。前記大阪印刷インキ製造株式会社製のシェラック樹脂は、
ｉ）シェロリン酸、ジャラール酸およびラクシジャラール酸からなる群より選ばれる少なくとも１種の樹脂酸と、アロイリチン酸とがエステル結合した樹脂
ii）タカルジアセロール、ラクセロール、ミリシリアルコール、セリルアルコール、リグノセル酸、セロット酸、ステアリン酸、パルミチン酸およびこれらの各エステル類からなる群より選ばれる少なくとも１種のワックス成分
iii)色素成分
上記ｉ）の樹脂成分と、上記ii）のワックス成分と、上記iii)の色素成分を含有する。
【００５７】
前記コート層９の厚さは、０．５μｍ〜５μｍであるのが好ましい。コート層９の厚さが０．５μｍ以上であることで疎水性微粒子の脱落を十分に防止できると共に、コート層９の厚さが５μｍ以下であることで十分なヒートシール性を確保できる。中でも、前記コート層９の厚さは、１μｍ〜２μｍであるのが特に好ましい。
【００５８】
前記コート層９の樹脂組成物（熱硬化物）中には、本発明の効果を阻害しない範囲で、色素成分などの添加剤等を含有していてもよい。前記色素成分としては、特に限定されるものではないが、例えば、ラクセリン酸、タカルジアセリニン酸、エリスロラクシン、デソキシエリスロラクシン等が挙げられる。また、前記コート層９の内面には、内容物との接触面積を小さくさせることで撥水性をより高める観点から微細凹凸があった方が好ましいので、前記コート層９の樹脂組成物（熱硬化物）中に、無機物粒子（タルク粒子等）、樹脂ビーズなどの凹凸付与粒子を含有せしめてもよい。
【００５９】
前記コート層９の形成は、例えば、複数の樹脂酸がエステル結合した樹脂成分と、ワックス成分と、を含む樹脂組成物を準備し、これを前記熱封緘層５の表面（内面）に塗布した後、加熱を行って熱硬化させることによって行うことができる。前記樹脂組成物の塗布方法としては、特に限定されるものではないが、例えば、グラビアコート法、吹き付け法、バーコート法等が挙げられる。前記熱硬化のための加熱温度は、１００℃〜１６０℃に設定するのが好ましい。前記熱硬化のための加熱時間は、５秒〜１２０秒に設定するのが好ましい。
【００６０】
前記内容物付着防止層６は、疎水性微粒子Ｓを主成分として含む層である。ここで、主成分とは、前記内容物付着防止層６における疎水性微粒子の含有率が５０質量％〜１００質量％であることを意味する。
【００６１】
前記内容物付着防止層６を構成する疎水性微粒子としては、特に限定されるものではないが、例えば、疎水性シリカ微粒子、アルミナ微粒子、酸化カルシウム微粒子、炭酸カルシウム微粒子、硫酸カルシウム微粒子、ケイ酸カルシウム微粒子等の疎水性無機微粒子などが挙げられる。中でも、前記疎水性微粒子としては、疎水性湿式シリカ微粒子を用いるのが好ましく、この場合には内容物付着防止性能をより向上させることができる。中でも、平均粒径が１００ｎｍ〜５０００ｎｍである疎水性湿式シリカ微粒子を用いるのがより好ましく、また前記疎水性湿式シリカ微粒子の付着量は、０．３ｇ／ｍ2〜３．０ｇ／ｍ2であるのが好ましく、０．５ｇ／ｍ2〜１．２ｇ／ｍ2であるのがより好ましい。
【００６２】
前記内容物付着防止層６の形成は、例えば、溶媒中に疎水性微粒子を分散した分散液を調製し、これを前記コート層９の表面（内面）に塗布することによって行うことができる。分散液の調製に用いる溶媒は、下地のコート層９に対する疎水性微粒子の定着性、付着性を確保するために有機溶媒を用いるのが好ましい。中でも、極性基を有する有機溶媒を用いるのがより好ましい。なかでもアルコール類の使用が特に好適であり、コスト、安全性、疎水性微粒子の脱落防止効果等の面からエタノールやメタノールの使用が最も好適である。
【００６３】
前記分散液中における疎水性微粒子の分散濃度は、該微粒子の塗布量との関係を考慮して任意に設定しうるが、２質量％〜１０質量％に設定するのが好ましい。２質量％以上であることで十分な量の疎水性微粒子の均一塗布が容易になると共に、１０質量％以下であることで過剰量の塗布を防止できる。中でも、前記分散液中における疎水性微粒子の濃度は、３質量％〜６質量％に設定するのがより好ましい。
【００６４】
前記分散液の塗布方法としては、特に限定されるものではないが、例えば、グラビアコート法、吹き付け法、バーコート法等が挙げられる。
【００６５】
上記構成の積層材２０を１枚ないし複数枚を用いて本発明の包装体３０が構成される。図１で示した包装体３０は、２枚の積層材２０で構成されていたが、特にこのような構成に限定されるものではなく、例えば、包装体３０は、１枚の積層材２０で構成されていてもよい。
【００６６】
２枚の積層材２０で構成された包装体３０の製造方法について説明する。上記構成の積層材２０を２枚準備する（図４参照）。これら２枚の平面視略矩形状で同じ大きさの積層材２０を、図４に示すように、互いの内容物付着防止層６が向かい合うように（接触するように）重ね合わせて得た重ね合わせ物の三方の周縁部（積層材２０の幅方向の両側の縁部及び長さ方向の一方側の縁部；ヒートシール予定部２６）を加熱加圧することによって、前記重ね合わされた２枚の積層材２０の熱封緘層５の前記三方の周縁部（図４でヒートシール予定部２６）同士を熱融着させて接合して、長さ方向の他方の端縁部に開口部３１を備えた三方袋形状の包装体３０を得ることができる（図１参照）。
【００６７】
次に、１枚の積層材２０で構成された包装体３０の製造方法について説明する。上記構成の積層材２０を１枚準備する。この平面視略矩形状の積層材２０を、図５に示すようにその長さ方向（又は幅方向であってもよい）の中間位置で折り返し、前記内容物付着防止層６が向き合う態様で一方の半体部２０Ａの上に他方の半体部２０Ｂを重ね合わせて得た重ね合わせ物の周縁部（積層材２０の幅方向の両側の縁部；図５でヒートシール予定部２６）を加熱加圧することによって、前記重ね合わされた積層材２０の熱封緘層５の幅方向の両側の縁部（ヒートシール予定部２６）同士を熱融着させて接合して、長さ方向の一方の端部に開口部３１を備えた三方袋形状の包装体３０を得ることができる。図５において、２５は、内容物付着防止層６が向かい合うように積層材２０が谷折りされた折り部である。
【００６８】
なお、ヒートシール部の幅は、０．５ｍｍ以上に設定するのが好ましい。０．５ｍｍ以上とすることで封止を確実に行うことができる。中でも、ヒートシール部の幅は、３ｍｍ〜１５ｍｍに設定するのが好ましい。
【００６９】
このように上記構成の積層材２０を１枚ないし複数枚を用いて、内容物付着防止層６が対向するように（内部空間側に露出するように）重ね合わせて、例えば、図１に示すような三方袋、或いはガゼット袋等を構成して包装体３０を得ることができ、該包装体３０内に開口部３１から食品等の内容物を充填した後、開口部３１をヒートシールして封止することによって、内容物充填包装体を得ることができる。
【実施例】
【００７０】
次に、本発明の具体的実施例について説明するが、本発明はこれら実施例のものに特に限定されるものではない。
【００７１】
＜実施例１＞
基材フィルム２として厚さ１２μｍのポリエチレンテレフタレートフィルムを用い、その片面に厚さ３０μｍのアルミニウム箔３をポリウレタン系ドライラミネート接着剤により貼り合わせて基材層１を得た。
【００７２】
次に、上記基材層１のアルミニウム箔３側の表面にポリウレタン系ドライラミネート接着剤を用いて厚さ２０μｍのポリエチレンフィルム（中間樹脂層）４を積層接着した後、この中間樹脂層４の内面（基材層と反対側の面）に、押出直後のエチレン−酢酸ビニル共重合体樹脂（ＥＶＡ）シーラントフィルムを重ね合わせて積層して厚さ３５μｍの熱封緘層５を形成して第１積層体を得た（図２参照）。
【００７３】
次に、前記第１積層体における熱封緘層５の内面（基材層と反対側の面）に、グラビアコート法により樹脂組成物液（シェラック樹脂１０質量％、エタノール９０質量％の組成）を塗布した後、１４０℃で６０秒間加熱乾燥させることによって樹脂組成物液中のシェラック樹脂を熱硬化させて厚さ２μｍのコート層９を形成した（図１参照）。前記シェラック樹脂としては、大阪印刷インキ製造株式会社製のシェラック樹脂溶液（ＪＩＳ  Ｋ５９０９で規定されるシェラック樹脂の１種（第１種）に該当するシェラック樹脂３０質量％、エタノール７０質量％）をエタノールで約３倍に薄めて使用した。なお、前記大阪印刷インキ製造株式会社製のシェラック樹脂は、複数の樹脂酸がエステル結合した樹脂成分と、ワックス成分と、色素成分と、を含有する。
【００７４】
更に、前記コート層９の内面（基材層と反対側の面）に、平均粒径３μｍの疎水性湿式シリカ微粒子をエタノール溶媒中に５質量％の分散濃度で分散させてなる分散液をグラビアコート法により塗布したのち強制乾燥させることによって、前記コート層９の表面（内面）に上記疎水性湿式シリカ微粒子からなる内容物付着防止層６を形成せしめて、図２に示す構成の積層材２０を得た（但し、図２で示す印刷層７は設けていない構成である）。なお、前記疎水性湿式シリカ微粒子の乾燥後の付着量は、０．８ｇ／ｍ2であった。
【００７５】
次に、得られた図２に示す積層材２０を縦１０ｃｍ×横５ｃｍの矩形状に裁断して得た平面視矩形状の積層材を内容物付着防止層６を上側にして配置し、該積層材を縦方向（長さ方向）における二等分中間位置で谷折りにして（図５参照）内容物付着防止層６が向き合うように一方の半体部２０Ａの上に他方の半体部２０Ｂを重ね合わせ、この重ね合わせ状態で前記積層材の横方向の両側の縁部（図５でヒートシール予定部２６）を１５０℃×０．２ＭＰａ×１．０秒のシール条件でヒートシールを行うことによって、二方袋形状の包装体３０を得た（図１参照）。この包装体３０は、前記谷折りされた折り部２５の反対側に開口部３１が設けられた包装体である。
【００７６】
＜実施例２＞
実施例１と同様にして基材層１を得た。次に、上記基材層１のアルミニウム箔３側の表面にアンカーコート剤（２液反応型ポリエステル系接着剤）を塗布量０．１ｇ／ｍ2で塗布した後、該アンカーコートの表面（内面）に、グラビアコート法によりラッカー型ヒートシール剤（酸変性ポリオレフィン８０質量部、ワックス成分１０質量部、粘着付与成分１０質量部で配合してなるラッカー型ヒートシール剤）を塗布量が５ｇ／ｍ2となるように塗布して厚さ５μｍの熱封緘層５を形成して第１積層体を得た（図２参照）。
【００７７】
以下、得られた第１積層体に対して実施例１と同様にして、図１に示す構成の包装体３０を得た。
【００７８】
＜実施例３＞
樹脂組成物の塗布量を変更することによって厚さ３μｍのコート層９を形成した以外は、実施例１と同様にして、図１に示す構成の包装体３０を得た。
【００７９】
＜実施例４＞
樹脂組成物の塗布量を変更することによって厚さ４μｍのコート層９を形成した以外は、実施例１と同様にして、図１に示す構成の包装体３０を得た。
【００８０】
＜比較例１＞
実施例１と同様にして第１積層体を得た後、第１積層体における熱封緘層５の表面（内面；即ち基材層と反対側の面）に、平均粒径３μｍの疎水性湿式シリカ微粒子をエタノール溶媒中に５質量％の分散濃度で分散させてなる分散液をグラビアコート法により塗布したのち強制乾燥させることによって、前記熱封緘層５の表面（内面）に上記疎水性湿式シリカ微粒子からなる内容物付着防止層６を形成せしめて、内容物付着防止蓋材を得た。即ち、図２に示す積層構成においてコート層９を備えておらず、熱封緘層の内面に直接に疎水性湿式シリカ微粒子からなる内容物付着防止層が積層形成された構成の積層材を得た。得られた積層材に対して実施例１と同様にしてヒートシールを行って、図１に示す包装体を得た。
【００８１】
【表１】
2019089595.tif 000003
【００８２】
上記のようにして得られた各包装体について下記評価法に基づいてシール部の耐久性を評価した。また、包装体に構成する途中で得られた各積層材について下記評価法に基づいて各種性能評価を行った。これらの結果を表１に示す。
【００８３】
＜シール部の耐久性評価法＞
得られた包装体３０の中に開口部からヨーグルトを充填した後、前記開口部側の縁部を１５０℃×０．２ＭＰａ×１．０ｓｅｃのシール条件でヒートシールを行って封緘した。前記封緘した包装体を開口部を封緘した側（元の開口部側）を下側にして常温で７日間放置した後、シール部における漏れの有無を調べ、漏れのなかったものを「○」とし、漏れが少しでもあったものを「×」とした。
【００８４】
＜内容物付着防止性能評価法＞
得られた積層材２０の内面（内容物付着防止層６の表面）の上に、アロエヨーグルト（森永乳業株式会社製  商標「森永アロエヨーグルト」）を約１ｇの液滴として滴下し、この試料を水平状態（傾斜角度が０度の状態）からゆっくりと傾けたときに上記液滴が「転がりはじめたときの傾斜角度」を測定して、次の判定基準で評価した。
（判定基準）
「◎」…転がりはじめたときの傾斜角度が１５度未満
「○」…転がりはじめたときの傾斜角度が１５度以上３０度未満
「△」…転がりはじめたときの傾斜角度が３０度以上４５度未満
「×」…転がりはじめたときの傾斜角度が４５度以上。
【００８５】
＜疎水性微粒子の脱落防止性の評価法＞
得られた積層材２０の内面（内容物付着防止層６の表面）に、エタノールを染み込ませた布を巻き付けた重り（５００ｇ）を垂直に載せ、ゆっくりと長さ２００ｍｍ擦って拭き取りを行い、拭き取り前後の質量差から、布に付着した疎水性微粒子の量（即ち疎水性微粒子の脱落量）を測定して、下記判定基準に基づいて評価した。
（判定基準）
「○」…布への微粒子の付着量が０．１ｇ未満である
「△」…布への微粒子の付着量が０．１ｇ以上０．２ｇ未満である
「×」…布への微粒子の付着量が０．２ｇ以上である。
【００８６】
＜ヒートシール性能評価法＞
得られた積層材２０を１５ｍｍ幅に切り出した試料を２枚準備し、これら２枚の試料を互いの内容物付着防止層６側（熱封緘層５側）が向き合うように（接触するように）重ね合わせた後、１５０℃×０．２ＭＰａ×１．０ｓｅｃのシール条件でヒートシールした。次いで、この試料（積層材）を１８０°の方向に１００ｍｍ／分の速度で引っ張り、１８０°剥離時の最大荷重をヒートシール強度とした。
【００８７】
そして、コート層および内容物付着防止層を設けていない積層材におけるヒートシール強度を基準値として、上記各試料のヒートシール強度の低下率または増加率を下記判定基準に基づいて評価した。
（判定基準）
「◎」…強度低下又は増加が１０％未満である
「○」…強度低下が１０％以上２０％未満である
「×」…強度低下が２０％以上である。
【００８８】
＜内容物付着防止層の表面（内面）状態の評価法＞
内容物付着防止層の表面状態を目視で観察し、表面状態が均一で良好であるものを「○」とし、塗工ムラがあって表面状態が不均一であるものを「×」とした。
【００８９】
表１から明らかなように、本発明に係る実施例１〜４の包装体は、内容物付着防止性に優れていると共に、付着防止層の疎水性微粒子の脱落を生じ難いものであり、且つヒートシール性も良好であり、シール部の耐久性も良好であった。
【００９０】
これに対し、コート層を有しない比較例１では、付着防止層の疎水性微粒子の脱落をある程度生じており、内容物が包装体の内面に繰り返し接触した際には十分な内容物付着防止性能を維持できないものであった。
【産業上の利用可能性】
【００９１】
本発明に係る包装体は、ヨーグルト、ゼリー、プリン、ジャム、コーヒー飲料（カフェラッテ等）等の食品を包装する食品用包装袋の他、塗料用包装袋、化粧品用包装袋、洗剤用包装袋として好適に使用されるが、特にこのような用途に限定されるものではない。
【符号の説明】
【００９２】
１…基材層
２…基材フィルム
３…金属箔
５…熱封緘層
６…内容物付着防止層
９…コート層
１１…含浸層
２０…積層材
２５…折り部
３０…包装体
３１…開口部
Ｓ…疎水性微粒子
【図１】
2019089595.tif 000004
【図２】
2019089595.tif 000005
【図３】
2019089595.tif 000006
【図４】
2019089595.tif 000007
【図５】
2019089595.tif 000008